"希土類、コバルト、ニッケル、銅及び亜鉛から選択される少なくとも一種類の金属の水酸化物と、アナタース型酸化チタンを含有することを特徴とする抗アレルゲン組成物。請求項1記載の金属が、コバルト、ニッケル、銅及び亜鉛から選択される少なくとも一種類の水酸化物であることを特徴とする抗アレルゲン組成物。請求項1または2のいずれかに記載の抗アレルゲン組成物を加工した塗料、コーティング剤、樹脂製品、壁紙、不織布、繊維または繊維製品。請求項1または2のいずれかに記載の抗アレルゲン組成物を、塗料、コーティング剤、樹脂製品、壁紙、不織布、繊維または繊維製品に加工し、環境中に存在するアレルゲン物質のアレルゲン性を低減化させる方法。ダニや花粉等のアレルゲン物質のアレルゲン性を低減化させるため、あるいは不織布、繊維または繊維製品にアレルゲン性を低減化させる機能を付与し、容易に流脱することがなく、さらに着色や変色を起こすことのない抗アレルゲン組成物およびこれらの抗アレルゲン組成物を加工した不織布、繊維または繊維製品を提供することが、本発明の課題である。本発明者は、このような課題を解決するため鋭意研究を行った結果、希土類金属、コバルト、ニッケル、銅、亜鉛から選択される少なくとも一種類の金属の水酸化物と、アナタース型酸化チタンを含有する組成物が抗アレルゲン剤として卓越した効果を示すことを見出し、耐水性を有する抗アレルゲン剤として有効であることを見出した。すなわち本発明は、1希土類、コバルト、ニッケル、銅及び亜鉛から選択される少なくとも一種類の金属の水酸化物と、アナタース型酸化チタンを含有することを特徴とする抗アレルゲン組成物であり、2コバルト、ニッケル、銅及び亜鉛から選択される少なくとも一種類の金属の水酸化物と、アナタース型酸化チタンを含有することを特徴とする抗アレルゲン組成物であり、3希土類、コバルト、ニッケル、銅及び亜鉛から選択される少なくとも一種類の金属の水酸化物と、アナタース型酸化チタンを含有することを特徴とする抗アレルゲン組成物を加工した塗料、コーティング剤、樹脂製品、壁紙、不織布、繊維または繊維製品であり、4希土類、コバルト、ニッケル、銅及び亜鉛から選択される少なくとも一種類の金属の水酸化物と、アナタース型酸化チタンを含有することを特徴とする抗アレルゲン組成物を、塗料、コーティング剤、樹脂製品、壁紙、不織布、繊維または繊維製品に加工し、環境中に存在するアレルゲン物質のアレルゲン性を低減化させる方法である。本発明の組成物を用いることにより、塗料、コーティング剤、樹脂製品、壁紙、不織布、繊維または繊維製品にダニや花粉等のアレルゲン物質のアレルゲン性を低減化させる機能、さらにその機能に耐水性を持たせ、アレルゲン性を低減化させる機能を持ったフィルター材、マスク等の不織布、繊維または繊維製品を提供することができる。本発明における希土類、コバルト、ニッケル、銅及び亜鉛から選択される少なくとも一種類の金属の水酸化物は、それぞれの金属塩の水溶液を調製し、この液のpHを上げることによって調整することができる。pHを上げるには、アンモニア、水酸化ナトリウム、水酸化カリウム等の塩基性化合物の水溶液を用いる。希土類金属、コバルト、ニッケル、銅、亜鉛の塩には通常の工業品を用いることができる。これらの例として塩化物塩、硫酸塩、硝酸塩等の水溶性塩が挙げられ、具体的には塩化コバルト、塩化ニッケル、塩化銅、硫酸銅、塩化亜鉛、塩化ランタン、塩化セリウム、塩化ネオジム、塩化プラセオジム、塩化ユーロピウム、塩化ガドリニウム、塩化テルビウム、塩化ジスプロシウム、塩化ホルミウム、塩化エルビウム、塩化ツリウム、塩化イッテルビウム、塩化ルテチウム、塩化イットリウム等を挙げることができる。本発明における希土類金属塩は3価の塩でありセリウムについては4価の塩も含む、コバルト、ニッケル、銅、亜鉛は2価の金属塩を使用する。酸化チタンはアナタース型のものを使用し、これは一般的に光触媒性能を示す酸化チタンである。酸化チタンについても一般に市販されている工業製品を使用することが可能である。希土類、コバルト、ニッケル、銅及び亜鉛から選択される少なくとも一種類の金属の水酸化物と、アナタース型酸化チタンとの混合比については特に制限はないが、重量比で0.1:99.9~99:1、好ましくは1:99~50:50、さらに好ましくは2:98~30:70とするのが良い。水酸化物の例として水酸化亜鉛を調製するためには、塩化亜鉛の5水溶液を攪拌しながら水酸化ナトリウムの10水溶液を徐々に添加し、pHを8.5とする。これによって水酸化亜鉛の白色沈殿を生じる。この水酸化亜鉛の懸濁した液に、攪拌しながらアナタース型酸化チタン粉末を添加することによって水酸化亜鉛と酸化チタンの混合液を得る。アナタース型酸化チタンを添加するのはpHを上昇させる前でも差し支えない。この液をろ別してイオン交換水で洗浄し、乾燥させることによって目的の抗アレルゲン剤粉末を得ることができる。乾燥温度は特に制限はないが、60~200°Cの範囲、好ましくは100~150°Cの範囲で乾燥させるのが良い。このようにして得られた粉末は、そのもの自身で抗アレルゲン剤とすることもできるが、クレーやタルク等の増量剤を添加することによって有効成分濃度を調整することもできる。また得られた粉末を分散剤とともにイオン交換水に投入し、ビーズミル等を用いて粉砕、分散させ、さらに増粘剤を添加することによってフロアブル剤を調製することも可能である。フロアブル剤とする場合には水以外の溶剤を使用することもできる。溶剤としては特に制限はなく、非極性溶剤と極性溶剤のいずれも使用可能である。このような溶剤の例としては、エタノール、プロピルアルコール、イソプロピルアルコール、ブタノール、ジエチレングリコールモノメチルエーテル、ジエチレングリコールモノエチルエーテル、ジエチレングリコールモノプロピルエーテル、N-メチルピロリドン、γ-ブチロラクトン、ジメチルスルホキシド、エチレングリコール、プロピレングリコール、ブチレングリコール、ジエチレングリコール、トリエチレングリコール、ポリエチレングリコール分子量1000以下、ポリプロピレングリコール分子量1000以下、酢酸エチル、酢酸ブチル、灯油、アルキルベンゼン、フタル酸ジエチルヘキシル、フタル酸ジエチル、フタル酸ジオクチル、流動パラフィン等が挙げられる。これらの溶剤は2種類以上を混合して使用しても差し支えない。フロアブル剤とするときの分散剤については、アニオン系界面活性剤または非イオン系界面活性剤、あるいはこれらの併用が通常使用されるが、カチオン系界面活性剤や両性界面活性剤を使用することも可能である。界面活性剤の種類は特に限定されないが、非イオン性界面活性剤として、例えばポリオキシエチレンアルキルフェニルエーテル、ポリオキシエチレンスチリルフェニルエーテル、ポリオキシエチレンアルキルエーテル、ポリオキシエチレンアルケニルエーテル、ソルビタン脂肪酸エステル、ポリオキシエチレンソルビタン脂肪酸エステル等が挙げられる。アニオン性界面活性剤にはアルキルベンゼンスルホネート、ポリオキシエチレンアルキルフェニルエーテルサルフェート、ジアルキルスルホサクシネート等が挙げられる。カチオン性界面活性剤では脂肪族アミン塩や4級アンモニウム塩等が挙げられ、両イオン性界面活性剤ではベタイン型界面活性剤、アミノカルボン酸塩等が挙げられる。また、これらの非イオン性界面活性剤、アニオン性界面活性剤、カチオン性界面活性剤および両イオン性界面活性剤は一種を単独に用いても二種以上を併用してもよい。水酸化物の金属として希土類金属、亜鉛を用いる場合、水酸化物は白色に近い色を呈し、酸化チタンを混合することによって白色に近いものとなり、着色を嫌う加工対象あるいは用途において適している。またコバルト、銅、ニッケルの水酸化物を選択した場合、水酸化物はそれぞれ灰白色、青色、緑色を呈するが、経時的な変色を起こさないため着色が問題とならない用途に使用することができる。本発明の抗アレルゲン組成物に公知となっている抗アレルゲン成分をさらに添加することも可能である。抗アレルゲン成分としては、2,5-ジヒドロキシ安息香酸、2,6-ジヒドロキシ安息香酸、2,4,6-トリヒドロキシ安息香酸等のヒドロキシ安息香酸系化合物またはその塩等、柿渋等が挙げられる。本発明の抗アレルゲン組成物は、屋内塵性ダニのアレルゲン除去を目的に使用する場合、殺ダニ剤と同時に加工することにより、その抗アレルゲン効果をさらに持続させることも可能である。使用する殺ダニ剤は、屋内塵性ダニに対して致死効果や忌避効果のあるものであれば特に限定はなく、例えば、ベンジルアルコール、ベンジルベンゾエート、サリチル酸フェニル、シンナムアルデヒド、ヒソップ油、ニンジン種子油等を用いることができ、また天然ピレトリン、フェノトリン、ペルメトリン等のピレスロイド系化合物、フェニトロチオン、マラチオン、フェンチオン、ダイアジノン等の有機リン系化合物、ジコホル、クロルベンジレート、ヘキシチアゾクス、テブフェンピラド、ピリダベン、アミドフルメト等を用いることができる。本発明の抗アレルゲン組成物の使用方法としては、不織布、繊維または繊維製品に浸漬、塗布、スプレー等の方法によって加工することができる。繊維または繊維製品としては、衣料品、カーペット、ソファー、壁紙、カーテン等のインテリア類、布団側地、布団カバー、布団中綿、シーツ、枕カバー、マット等の寝具類、カーシート、カーマット、天井材及び床材等の自動車部品類、ぬいぐるみ等が挙げられ、不織布としては掃除用ウェットワイパー、マスク、フィルター材料、電気掃除機の集塵袋等が挙げられる。本発明の抗アレルゲン組成物を加工することができる不織布や繊維には種々のものがあるが、たとえばナイロン、綿、ポリエステル、羊毛等が挙げられ、これらの繊維を2種類以上使用した複合繊維であっても差し支えない。またポリエチレンやポリプロピレンを用いた不織布にも使用することが可能である。本発明の抗アレルゲン組成物の不織布、繊維または繊維製品への加工方法は特に限定されるものではないが、浸漬処理、スプレー処理、吸尽加工等を行うことが可能である。繊維への加工量は、不織布、繊維または繊維製品の重量に対して、水酸化物と酸化チタンの合計の固形分量として0.01~20g/m2であり、好ましくは0.1~10g/m2であり、さらに好ましくは0.5~2g/m2である。本願発明の抗アレルゲン組成物を不織布や繊維、繊維製品に加工するときに、洗濯耐久性をさらに向上させるためにバインダーを併用することも可能である。バインダーの種類については、アクリルやウレタン等のいずれの種類の樹脂エマルジョンを使用することが可能である。ウレタンバインダーは、エステル型、エーテル型、ポリカーボネート型等いずれの種類でも差し支えなく、イオン性についてもアニオン性、カチオン性、ノニオン性いずれでも差し支えない。バインダーの使用濃度について特に制限はないが、配合される樹脂の量は水酸化物と酸化チタンの合計量の等量以下であることが望ましい。バインダーの使用量があまり多くなりすぎると抗アレルゲン剤を覆ってしまう結果となり効力が発揮されにくくなる。本発明の抗アレルゲン組成物の製剤化に際しては、前述の界面活性剤、防ダニ剤の他に、必要に応じてキレート剤、防錆剤、抗菌剤、香料、スケール防止剤、消泡剤、帯電防止剤、増粘剤、柔軟加工剤等を添加することも可能である。本発明の抗アレルゲン組成物の使用形態としては主に加工剤用途が挙げられる。また洗濯耐久性を要求される繊維または繊維製品以外にも、環境中で人が接触する可能性のある組成物、たとえば柔軟剤、消臭剤、防カビ剤、除菌剤、殺虫剤、塗料、接着剤等に添加することによって環境中のアレルゲンを低減化させることも可能であり、環境中で人が接触する可能性のある材料、たとえば木材、木質材料、合板、コンクリート、金属、石、ガラス等の建材等、ゴム、紙、樹脂、プラスチックのよる成型品等に加工することによって環境中のアレルゲンを低減化させることも可能である。本発明組成物、および本発明組成物を加工した不織布、繊維または繊維製品等の使用により、ハウスダスト中のダニ由来のアレルゲン、イヌやネコ等のペットの毛や上皮、ゴキブリ、羽毛、カビ由来のアレルゲン、及びスギ、ヨモギ、ハルガヤ、ヒノキ、ブタクサ等の花粉、天然ゴムラテックス等の植物アレルゲンを低減化することができ、多種のアレルゲンを実質的になくすことができる。よって本発明は、環境中のアレルゲンがハウスダスト中のダニアレルゲンや植物アレルゲンの場合に特に効果的に作用するものである。本発明を実施例、試験例により更に詳しく説明するが、本発明がこれらによって限定されるものではない。なお、下記に示すはすべて重量である。実施例1塩化亜鉛ZnCl210gをイオン交換水200gに溶解し、10水酸化ナトリウム水溶液を徐々に添加し、pHを5に調整した。この液にアナタース型酸化チタンST-01、石原産業株式会社製50gを添加し分散させた。さらに10水酸化ナトリウム水溶液を添加し、pHを8.5に調整し、2時間攪拌を続けて生成した水酸化亜鉛と酸化チタンの混合物を熟成させた。ろ過後、水洗して乾燥機を用いて110°Cで乾燥させ、水酸化亜鉛と酸化チタンの混合物の粉末を得た。実施例2塩化亜鉛ZnCl24gをイオン交換水200gに溶解し、10水酸化ナトリウム水溶液を徐々に添加し、pHを8に調整した。この液にアナタース型酸化チタンST-0150gを添加し分散させた。さらに10水酸化ナトリウム水溶液を添加し、pHを8.5に調整し、2時間攪拌を続けて生成した水酸化亜鉛と酸化チタンの混合物を熟成させた。ろ過後、水洗して乾燥機を用いて110°Cで乾燥させ、水酸化亜鉛と酸化チタンの混合物の粉末を得た。実施例3塩化亜鉛ZnCl225gをイオン交換水400gに溶解し、10水酸化ナトリウム水溶液を徐々に添加し、pHを5に調整した。この液にアナタース型酸化チタンST-0150gを添加し分散させた。さらに10水酸化ナトリウム水溶液を添加し、pHを8.5に調整し、2時間攪拌を続けて生成した水酸化亜鉛と酸化チタンの混合物を熟成させた。ろ過後、水洗して乾燥機を用いて110°Cで乾燥させ、水酸化亜鉛と酸化チタンの混合物の粉末を得た。実施例4硫酸コバルト六水塩CoSO46H2O3.3gをイオン交換水100gに溶解し、10水酸化ナトリウム水溶液を徐々に添加し、pHを7に調整し水酸化コバルトを生成させた。この液にアナタース型酸化チタンタイノックA-100、多木化学株式会社製10gを添加し分散させた。さらに10水酸化ナトリウム水溶液を添加し、pHを8.5に調整し、2時間攪拌を続けて生成した水酸化コバルトと酸化チタンの混合物を熟成させた。ろ過後、水洗して乾燥機を用いて110°Cで乾燥させ、灰白色の水酸化コバルトと酸化チタンの混合物の粉末を得た。実施例5硫酸コバルト六水塩CoSO46H2O3.3gをイオン交換水100gに溶解し、アナタース型酸化チタンタイノックA-10010gを添加し分散させた。攪拌しながら10水酸化ナトリウム水溶液を徐々に添加し、pHを8.5に調整し、水酸化コバルトと酸化チタンの混合物を生成させた。さらに2時間攪拌を続けて生成した混合物を熟成させた。ろ過後、水洗して乾燥機を用いて110°Cで乾燥させ、灰白色の水酸化コバルトと酸化チタンの混合物の粉末を得た。実施例6塩化ニッケル六水塩NiCl26H2O3.0gをイオン交換水200gに溶解し、アナタース型酸化チタンST-0110gを添加し分散させた。攪拌しながら10水酸化ナトリウム水溶液を徐々に添加し、pHを8.5に調整し、水酸化ニッケルと酸化チタンの混合物を生成させた。さらに2時間攪拌を続けて生成した混合物を熟成させた。ろ過後、水洗して乾燥機を用いて110°Cで乾燥させ、緑白色の水酸化ニッケルと酸化チタンの混合物の粉末を得た。実施例7硫酸銅五水塩CuSO45H2O3.5gをイオン交換水100gに溶解し、アナタース型酸化チタンST-0110gを添加し分散させた。攪拌しながら10水酸化ナトリウム水溶液を徐々に添加し、pHを9.0に調整し、水酸化銅と酸化チタンの混合物を生成させた。さらに2時間攪拌を続けて生成した混合物を熟成させた。ろ過後、水洗して乾燥機を用いて110°Cで乾燥させ、淡青色の水酸化銅と酸化チタンの混合物の粉末を得た。実施例8塩化ニッケル六水塩NiCl26H2O1.5gと硫酸銅五水塩CuSO45H2O1.5gをイオン交換水200gに溶解し、アナタース型酸化チタンST-0110gを添加し分散させた。攪拌しながら10水酸化ナトリウム水溶液を徐々に添加し、pHを8.5に調整し、水酸化ニッケルと水酸化銅と酸化チタンの混合物を生成させた。さらに2時間攪拌を続けて生成した混合物を熟成させた。ろ過後、水洗して乾燥機を用いて110°Cで乾燥させ、青白色の水酸化ニッケルと水酸化銅と酸化チタンの混合物の粉末を得た。実施例9塩化イットリウム六水塩YCl36H2O2.6gをイオン交換水70gに溶解し、アナタース型酸化チタンタイノックA-10010gを添加し分散させた。攪拌しながら10水酸化ナトリウム水溶液を徐々に添加し、pHを9.0に調整し、水酸化イットリウムと酸化チタンの混合物を生成させた。さらに2時間攪拌を続けて生成した混合物を熟成させた。ろ過後、水洗して乾燥機を用いて110°Cで乾燥させ、白色の水酸化イットリウムと酸化チタンの混合物の粉末を得た。実施例10塩化イッテルビウムn水塩YbCl3nH2O3.0gをイオン交換水70gに溶解し、アナタース型酸化チタンタイノックA-10010gを添加し分散させた。攪拌しながら10水酸化ナトリウム水溶液を徐々に添加し、pHを8.5に調整し、水酸化イッテルビウムと酸化チタンの混合物を生成させた。さらに2時間攪拌を続けて生成した混合物を熟成させた。ろ過後、水洗して乾燥機を用いて110°Cで乾燥させ、白色の水酸化イッテルビウムと酸化チタンの混合物の粉末を得た。比較例1ST-01アナタース型酸化チタン、石原産業株式会社製比較例2塩化亜鉛ZnCl210gをイオン交換水200gに溶解し、10水酸化ナトリウム水溶液を徐々に添加し、pHを8.5に調整し、2時間攪拌を続けて生成した水酸化亜鉛を熟成させた。ろ過後、水洗して乾燥機を用いて110°Cで乾燥させ、水酸化亜鉛の粉末を得た。比較例3硫酸銅5水塩CuSO45H2O10gをイオン交換水200gに溶解し、10水酸化ナトリウム水溶液を徐々に添加し、pHを8.5に調整し、2時間攪拌を続けて生成した水酸化銅を熟成させた。ろ過後、水洗して乾燥機を用いて110°Cで乾燥させ、水酸化銅の粉末を得た。比較例4塩基性塩化ジルコニルZrOHCl水溶液、第一稀元素化学工業株式会社製10.8gをイオン交換水70gに溶解し、アナタース型酸化チタンタイノックA-10010gを添加し分散させた。攪拌しながら10水酸化ナトリウム水溶液を徐々に添加し、pHを6.5に調整し、水酸化ジルコニウムと酸化チタンの混合物を生成させた。さらに2時間攪拌を続けて生成した混合物を熟成させた。ろ過後、水洗して乾燥機を用いて110°Cで乾燥させ、白色の水酸化ジルコニウムと酸化チタンの混合物の粉末を得た。比較例5酸化亜鉛和光純薬工業株式会社製比較例6酸化亜鉛和光純薬工業株式会社製5gとST-01アナタース型酸化チタン10gを混合し、酸化亜鉛と酸化チタンの混合物を得た。試験例1抗アレルゲン組成物によるダニアレルゲンの低減化効果の測定標準ハウスダストに含まれるダニアレルゲンDerf2約900ng/1mL{リン酸緩衝液pH7.2}に対し、実施例1~10を水に分散させて5とした液、比較例1~6を水に分散させて5とした液、さらに対照として蒸留水をそれぞれ200μL、暗所において反応させた。これら試料についてDerf2酵素免疫測定法ELISAのサンドイッチ法にてダニアレルゲンの低減化効果の測定を行った。まず、リン酸緩衝液pH7.4で2μg/mLに希釈した抗Derf2モノクローナル抗体15E11を、F16MAXISORPNUNC-IMMUNOMODULEプレートNUNC社製の1ウェルあたり100μLずつ添加し、4°Cにて3日以上感作させた。感作後、液を捨て、ブロッキング試薬{1重量牛血清アルブミンリン酸緩衝液pH7.2}を1ウェルあたり200μLずつ添加し、37°C、60分間反応させた。反応後、リン酸緩衝液pH7.2にてプレートを洗浄した。次に、ダニアレルゲンと上記組成物を反応させて得られた抽出液を1ウェルあたり100μLずつ滴下し、37°C、60分間反応させた。反応後、リン酸緩衝液pH7.2にてプレートを洗浄した。ペルオキシダーゼ標識した抗Derf2モノクローナル抗体をリン酸緩衝液{pH7.2、1重量牛血清アルブミン及び0.05重量ポリオキシエチレン20ソルビタンモノラウレート含有}で200μg/mLに溶解し、それをリン酸緩衝液pH7.2、1重量牛血清アルブミン及び0.05重量ポリオキシエチレン20ソルビタンモノラウレート含有で1200倍希釈した液を、1ウェルあたり100μLずつ添加した。37°C、60分間反応させた後、リン酸緩衝液pH7.2でプレートを洗浄した。0.1mol/Lリン酸緩衝液pH6.26.5mLにオルト-フェニレンジアミンジヒドロクロライド13mgTablet、和光純薬工業株式会社製一錠と30過酸化水素水6.5μLを加えたものを1ウェルあたり100μLずつ添加し、37°Cで3分間反応させた。その後直ちに、1mol/LH2SO4を50μLずつ入れて反応を停止させ、マイクロプレート用分光光度計テカンジャパン株式会社製で吸光度OD490nmを測定した。結果を表1に示した。試験例2抗アレルゲン組成物によるスギ花粉アレルゲンCryj1の低減化効果の測定スギ花粉に含まれるスギ花粉アレルゲンCryj1約12.5ng/1mL{リン酸緩衝液pH7.2}に対し、実施例1~10を水に分散させて5とした液、比較例1~6を水に分散させて5とした液、さらに対照として蒸留水をそれぞれ200μL、暗所において反応させた。これら試料についてCryj1酵素免疫測定法ELISAのサンドイッチ法にてスギ花粉アレルゲンの低減化効果の測定を行った。まず、リン酸緩衝液pH7.4、0.1重量NaN3含有で2μg/mLに希釈したCryj1モノクローナル抗体013を、F16MAXISORPNUNC-IMMUNOMODULEプレートNUNC社製の1ウェルあたり100μLずつ添加し、4°Cにて1日以上感作させた。感作後、液を捨て、ブロッキング試薬{1重量牛血清アルブミンリン酸緩衝液pH7.2、0.1重量NaN3含有}を1ウェルあたり200μLずつ添加し、37°C、60分間反応させた。反応後、リン酸緩衝液{pH7.2、0.1重量ポリオキシエチレン20ソルビタンモノラウレート含有}にてプレートを洗浄した。次に、加工不織布と接触させたスギ花粉アレルゲン抽出液試料を1ウェルあたり100μLずつ滴下し、37°C、60分間反応させた。反応後、リン酸緩衝液{pH7.2、0.1重量ポリオキシエチレン20ソルビタンモノラウレート含有}にてプレートを洗浄した。ペルオキシダーゼ標識したCryj1モノクローナル抗体053を蒸留水で200μg/mLに溶解し、それをリン酸緩衝液{pH7.2、1重量牛血清アルブミン及び0.1重量ポリオキシエチレン20ソルビタンモノラウレート含有}で1200倍希釈した液を、1ウェルあたり100μLずつ添加した。37°C、60分間反応させた後、リン酸緩衝液{pH7.2、0.1重量ポリオキシエチレン20ソルビタンモノラウレート含有}でプレートを洗浄した。0.1mol/Lリン酸緩衝液pH6.213mLにオルト-フェニレンジアミンジヒドロクロライド26mgTablet、SIGMACHEMICALCO.製と30過酸化水素水13μLを加えたものを1ウェルあたり100μLずつ添加し、37°C、5分間反応させた。その後直ちに、2mol/LH2SO4を50μLずつ入れて反応を停止させ、マイクロプレート用分光光度計テカンジャパン株式会社製で吸光度OD490nmを測定した。結果を表2に示した。加工品によるダニアレルゲンの低減化効果の測定加工例1、不織布への加工実施例1または実施例7を10g、分散剤として非イオン性界面活性剤ニューカルゲンCP-120竹本油脂株式会社製1gおよびイオン交換水89gを混合し、直径1mmのガラスビーズを加えて湿式粉砕を行い、実施例1または実施例7のそれぞれ10分散液を調製した。これらをそれぞれイオン交換水に10倍または20倍に希釈した液50gに80g/m2の不織布20cm×20cmを1分間浸漬し、しぼり率250で処理後、110°Cで10分間乾燥させた。20倍に希釈した液については、バインダーとしてウレタン樹脂系バインダーアデカボンタイターHUX-420A、アデカ株式会社製のそれぞれを希釈液に対して0.3となるように添加した液についても同様の加工を行った。処理した不織布を半分に切断し、一方をイオン交換水10Lに1時間浸漬することによって水洗を行った。加工例2、塗料への加工実施例1を屋内木部用エマルジョン塗料水性ウレタンニス和信化学社製に10または20添加し、よく分散させた。8cm×8cmのガラス板に、実施例1の添加塗料またはエマルジョン塗料のみをバーコーターNo.26を用いて塗布し、室温にて乾燥させた。試験例3加工例1において加工した不織布またはブランク布を5cm×5cmに切り取り、チャック付きポリ袋に投入し標準ダニアレルゲン懸濁液アレルゲン量900ng/mL1mLを加え、試料とアレルゲンを接触させた。なお接触は光を照射しない条件で行った。1時間後にチャック付きポリ袋からアレルゲン液を搾り出し、遠心分離後のこれら試料についてDerf2酵素免疫測定法ELISAのサンドイッチ法にてダニアレルゲンの低減化効果の測定を行った。まず、リン酸緩衝液pH7.4、0.1重量NaN3含有で2μg/mLに希釈したDerf2モノクローナル抗体15E11を、F16MAXISORPNUNC-IMMUNOMODULEプレートNUNC社製の1ウェルあたり200μLずつ添加し、4°Cにて3日以上感作させた。感作後、液を捨て、ブロッキング試薬{1重量牛血清アルブミンリン酸緩衝液pH7.2、0.1重量NaN3含有}を1ウェルあたり200μLずつ添加し、37°C、60分間反応させた。反応後、リン酸緩衝液{pH7.2、0.1重量ポリオキシエチレン20ソルビタンモノラウレート含有}にてプレートを洗浄した。次に、加工不織布と接触させたダニアレルゲン抽出液試料を1ウェルあたり100μLずつ滴下し、37°C、60分間反応させた。反応後、リン酸緩衝液{pH7.2、0.1重量ポリオキシエチレン20ソルビタンモノラウレート含有}にてプレートを洗浄した。ペルオキシダーゼ標識したDerf2モノクローナル抗体を蒸留水で200μg/mLに溶解し、それをリン酸緩衝液{pH7.2、1重量牛血清アルブミン及び0.1重量ポリオキシエチレン20ソルビタンモノラウレート含有}で1000倍希釈した液を、1ウェルあたり100μLずつ添加した。37°C、60分間反応させた後、リン酸緩衝液{pH7.2、0.1重量ポリオキシエチレン20ソルビタンモノラウレート含有}で、次いで蒸留水でプレートを洗浄した。0.1mol/Lリン酸緩衝液pH6.213mLにオルト-フェニレンジアミンジヒドロクロライド26mgTablet、SIGMACHEMICALCO.製と30過酸化水素水13μLを加えたものを1ウェルあたり100μLずつ添加し、37°C、5分間反応させた。その後直ちに、2mol/LH2SO4を50μLずつ入れて反応を停止させ、マイクロプレート用分光光度計テカンジャパン株式会社製で吸光度OD490nmを測定した。結果を表3に示した。試験例4加工例2において実施したエマルジョン塗料を塗布したガラス板8cm×8cm上に標準ダニアレルゲン懸濁液アレルゲン量900ng/mL1mLを載せ、0.4mmのスペーサーを挟んでさらにもう1枚の同じエマルジョン塗料を塗布したガラス板を、塗装面を合わせるように被せ、塗膜とアレルゲンを接触させた。なお接触は光を照射しない条件で行った。1時間経過後、液中のアレルゲン量を試験例3と同様にDerf2酵素免疫測定法ELISAのサンドイッチ法にてダニアレルゲンの低減化効果の測定を行った。結果を表4に示した。試験例5劣化試験ウレタン樹脂系バインダー樹脂アデカボンタイターHUX-822アデカ株式会社製に実施例1、比較例1または比較例2を10添加してよく混合した後、ガラス板に塗布し乾燥させた後、太陽光に暴露した。5ヵ月後、塗膜表面を黒色の布で擦り、布に付着する白色の樹脂分の有無によって塗膜の劣化性を調査した。白色の樹脂分が黒色の布に付着したものをチョーキングあり、付着しなかったものをチョーキング認めずとした。結果を表5に示す。"